(57)【特許請求の範囲】
【請求項１】
（Ａ）平均粒径が０．１〜２０μｍで、且つＢＥＴ法比表面積１００ｍ２／ｇ以下の水酸化マグネシウムまたはハイドロタルサイト、（Ｂ）平均粒径が０．１〜２０μｍで、且つ５０〜６５０ｍｅｑ／１００ｇのカチオン交換容量を有するゼオライト及び（Ｃ）シリコーン系表面処理剤から成り、且つ前記（Ａ）〜（Ｃ）成分は、３成分の合計量当り、（Ａ）成分が１２乃至８０重量％、（Ｂ）成分が１７乃至８５重量％及び（Ｃ）成分が３乃至２０重量％の割合で配合されていることを特徴とする塩素含有重合体用配合剤。
【請求項２】
前記シリコーン系表面処理剤がジメチルシリコーンである請求項１記載の塩素含有重合体用配合剤。
【請求項３】
塩素含有重合体１００重量部当たり、請求項１または２に記載の塩素含有重合体用配合剤を０．１重量部以上、５．０重量部未満の量で含有して成る塩素含有樹脂組成物。
【請求項４】
前記塩素含有重合体用配合剤と共に、（Ｄ）無機鉛系安定剤或いは（Ｅ）ナトリウム、カリウム、マグネシウム、カルシウム、バリウム、ジルコニウム又は亜鉛から選ばれる少なくとも１種以上の有機酸金属塩化合物からなる安定剤が配合されている請求項３に記載の塩素含有樹脂組成物。
【発明の詳細な説明】
【０００１】
【発明の属する技術分野】
本発明は、塩素含有重合体用配合剤とそれを含有して成る塩素含有樹脂組成物に関する。より詳細には、アルミノケイ酸金属塩、塩基性無機化合物及び有機配合剤の三成分からなるプレートアウト防止及びブリード防止に優れた塩素含有重合体用配合剤とそれを含有してなる塩素含有樹脂組成物に関する。
【０００２】
【従来の技術】
塩化ビニル樹脂フィルムに金属石鹸、鉛系安定剤を配合し、押出成形等を行うと、塩化ビニル樹脂に含まれている金属分、塩化ビニル樹脂、滑剤、改質剤等の複合混合物及び一部反応して生成したと思われる有機生成物等のプレートアウト物がダイス、金型等に付着堆積する。更に、塩化ビニル樹脂成形物の表面には、筋引きが発生したり、プレートアウト物がはがれ落ちることにより穴あき、外観不良が起きるといった問題がある。  また、プレートアウトが起こることによりダイス、金型を掃除する頻度が多くなるという問題がある。更に、可塑剤を配合して成る塩素含有重合体組成物においては、プレートアウト及びブリードアウトが発生するという問題がある。
【０００３】
例えば、特開平1-174551号公報には、無機鉛系安定剤、酸化チタン及び水酸化マグネシウムを配合してなる塩素含有樹脂組成物が記載されている。  一方、特開平5-148397号公報には、塩化ビニル系樹脂100重量部に対し可塑剤35重量部以上と粘度が30,000cps以下のシリコーン系オイル0.3〜3重量部とを配合してなる塩化ビニル系樹脂組成物が記載されている。
【０００４】
また、特公昭58-18939号公報には塩素含有重合体に対して、特定量のイオン交換容量を持つＡ型ゼオライト結晶のアルミノケイ酸塩を熱安定剤として配合することが記載されている。
更に、特開平3-121151号公報には、ゼオライト型安定剤、水酸化カルシウム又は水酸化マグネシウム、金属石鹸型安定剤及び過塩素酸を必須成分として含有する塩素含有重合体用複合安定剤が記載されている。
【０００５】
【発明が解決しようとする課題】
上記従来技術にみられるように、ゼオライト型安定剤を塩素含有樹脂に配合した場合、ブリード現象がなく熱安定化作用に優れているが、プレートアウト防止剤としての性能は、未だ不十分である。
また、特開平1-174551号公報記載のように、無機鉛系安定剤及び酸化チタンはプレートアウト現象を起こしやすく、これを防止するため水酸化マグネシウムを配合してプレートアウトを抑えている。しかし、塩化ビニル樹脂に配合される配合剤の組合せによっては、未だ不十分である。
【０００６】
従って、本発明の目的は特定の塩基性無機化合物、アルミノケイ酸金属塩及び有機配合剤の三成分から成り、且つ特定の配合割合で塩素含有重合体に配合することにより、ダイス、金型等に対するプレートアウト物の付着及び堆積が生じない塩素含有重合体用配合剤を提供するにある。
【０００７】
本発明の他の目的は、塩素含有重合体中の分散安定性に優れ、ブリードがなく熱安定性に優れ且つ、プレートアウト性に優れた塩素含有樹脂組成物を提供するにある。
【０００８】
【課題を解決するための手段】
本発明によれば、（Ａ）平均粒径が０．１〜２０μｍで、且つＢＥＴ法比表面積１００ｍ２／ｇ以下の水酸化マグネシウムまたはハイドロタルサイト（以下、この成分を塩基性無機化合物と呼ぶことがある）、（Ｂ）平均粒径が０．１〜２０μｍで、且つ５０〜６５０ｍｅｑ／１００ｇのカチオン交換容量を有するゼオライト（以下、この成分をアルミノケイ酸金属塩と呼ぶことがある）及び（Ｃ）シリコーン系表面処理剤（以下、この成分を有機配合剤と呼ぶことがある）から成り、且つ前記（Ａ）〜（Ｃ）成分は、３成分の合計量当り、（Ａ）成分が１２乃至８０重量％、（Ｂ）成分が１７乃至８５重量％及び（Ｃ）成分が３乃至２０重量％の割合で配合されていることを特徴とする塩素含有重合体用配合剤が提供される。
【０００９】
本発明の塩素含有重合体用配合剤においては、前記シリコーン系表面処理剤がジメチルシリコーンであることが好ましい。
【００１０】
本発明によれば更に、塩素含有重合体１００重量部当たり、前記塩素含有重合体用配合剤を０．１重量部以上、５．０重量部未満の量で含有して成る塩素含有樹脂組成物が提供される。
【００１１】
本発明の塩素含有樹脂組成物においては、前記（Ａ）〜（Ｃ）成分からなる配合剤以外にも、（Ｄ）無機鉛系安定剤或いは（Ｅ）ナトリウム、カリウム、マグネシウム、カルシウム、バリウム、ジルコニウム又は亜鉛から選ばれる少なくとも１種以上の有機酸金属塩化合物からなる安定剤を配合することもできる。
【００１２】
本発明の塩素含有重合体用配合剤においては、上記の成分を特定の割合で配合することが、塩素含有重合体中での分散安定性に優れ、ブリードがなく熱安定性に優れ且つ、プレートアウト防止性を達成する上で重要である。
【００１３】
先ず、塩化ビニル樹脂は、双極子能率の大きい酸性及び極性樹脂である。塩化ビニル樹脂を押出成形等の時に発生するプレートアウト物は、塩化ビニル樹脂の一部と該樹脂に含まれる安定剤の金属分、滑剤、改質剤等の複合物或いはそれらの反応した有機生成物であると考えられる。生成したプレートアウト物は、酸性物質であると考えられることから塩基性無機化合物に吸着され、金属イオンはアルミノケイ酸金属塩のイオン交換により安定化されるものと推定される。
【００１４】
また、前記（Ａ）成分の塩基性無機化合物、即ち、水酸化マグネシウムまたはハイドロタルサイトは、この表面にプレートアウト物が吸着されるため、ある程度の比表面積を持つものでなければならない。しかし、比表面積が大きすぎると、吸着する塩基性サイトの数が多すぎて成形加工時のゲル化挙動に影響を与え、色相が赤味を帯びるという問題が生じることから、この塩基性無機化合物は、ＢＥＴ法で測定した比表面積が１００ｍ２／ｇ以下であることが必要であり、この５重量％水溶液スラリーのｐＨが６．５乃至１２．５、好ましくは７．０乃至１１．０であることが好ましい。
【００１５】
更に、塩化ビニル樹脂の真比重が1.35〜1.45であり、本発明の塩素含有重合体用配合剤との比重差が大きいと、プレートアウト物を吸着したまま成形加工時に成形体の外にはじき出されダイス、金型に付着堆積する。
【００１６】
従って本発明の塩素含有重合体用配合剤においては、（Ａ）成分の塩基性無機化合物及び（Ｂ）成分のアルミノケイ酸金属塩の真比重は３．０以下のものが好ましく（Ａ）、（Ｂ）成分の粒子径は０．１〜２０μｍ、特に０．１〜１０μｍの範囲にあるべきである。
【００１７】
次に、（Ｂ）成分のアルミノケイ酸金属塩（即ち、ゼオライト）は、プレートアウト物の一つと考えられる安定剤等から生じる金属分を固定化すると考えられることから、そのカチオン交換容量が５０〜６５０ｍｅｑ／１００ｇの範囲にあるべきである。
【００１８】
しかし、上記（Ａ）塩基性無機化合物、（Ｂ）アルミノケイ酸金属塩の成分を混合して塩素含有重合体用配合剤として使用した場合は、後述する比較例からもわかるように、塩素含有重合体樹脂成形品中で分散不良を起こす。このことから、（Ａ）塩基性無機化合物、（Ｂ）アルミノケイ酸金属塩成分に（Ｃ）有機配合剤を混合または（Ａ）及び（Ｂ）成分を（Ｃ）有機配合剤で表面処理したものが好ましく樹脂との相容性も向上する。
【００１９】
上記三成分（Ａ）塩基性無機化合物、（Ｂ）アルミノケイ酸金属塩及び（Ｃ）有機配合剤の使用量の好ましい範囲は、添付図面の図１の三角図表において、点イ、ロ、ハ及びニを結ぶ範囲内にある。直線イロ及び直線ニハよりもアルミノケイ酸金属塩及び塩基性無機化合物の量が少ない領域ではプレートアウト物が生じやすくなりダイス、金型に付着堆積する。また、直線ロハよりも有機配合剤の量が少ない領域では、（Ａ）、（Ｂ）成分の分散不良を起こしやすく、更には樹脂との相容性を落とす傾向になる。また、直線イニよりも有機配合剤が多くなると滑剤、改質剤等によるブリードを起こすと同時にゲル化特性に影響を与え、滑性が過剰になる。
【００２０】
本発明で使用する上記３成分（Ａ）塩基性無機化合物、（Ｂ）アルミノケイ酸金属塩及び（Ｃ）有機配合剤のそれぞれの成分は周知なものであるが、この三成分を組合わせることによりプレートアウト防止効果が向上し、更にこれら三成分を上記の特定の範囲内で組合わせることにより、予想外に向上することが本発明の特徴の一つである。
【００２１】
本発明では、前記（Ａ）〜（Ｃ）の三成分がプレートアウト防止特性に優れていることは既に述べたが、前記（Ａ）〜（Ｃ）成分は、３成分の合計量当り、（Ａ）成分が１２乃至８０重量％、（Ｂ）成分が１７乃至８５重量％及び（Ｃ）成分が３乃至２０重量％の割合で組み合わされたときに、最大限に発現され、このような組み合わせで使用された三成分から成る塩素含有重合体用安定剤は、塩素含有重合体１００重量部に対して、１重量部以上、５．０重量部未満の量で配合される。
【００２２】
また、本発明において、前記（Ａ）、（Ｂ）及び（Ｃ）の三成分以外に（Ｄ）無機鉛系安定剤又は（Ｅ）ナトリウム、カリウム、マグネシウム、カルシウム、バリウム、ジルコニウム又は亜鉛から選ばれる少なくとも１種の有機酸金属塩化合物からなる安定剤を組合わせることにより熱安定性、分散性に優れ、ブリード現象がなくプレートアウトを生じない塩素含有樹脂組成物を得ることができる。
【００２３】
【発明の実施形態】
［（Ａ）塩基性無機化合物］
本発明において、上記（Ａ）成分の塩基性無機化合物としては、水酸化マグネシウムまたはハイドロタルサイトが使用され、水酸化マグネシウムが最も好適である。
【００２４】
尚、ハイドロタルサイトは、炭酸アルミニウムマグネシウム水酸化物に属する合成鉱物であり、一般式（１）
Ｍ2ｘＭ3ｙ（ＯＨ）２ｘ＋３ｙ−２ｚ（Ａ＋＋）ｚ・ａＨ２Ｏ ‥（１）
式中、Ｍ2はＭｇ等の２価金属イオンであり、
Ｍ3はＡｌ等の３価金属イオンであり、
Ａ＋＋はＣＯ３等の２価アニオンであり、
ｘ，ｙ及びｚは８≧ｘ／ｙ≧１／４およびｚ／ｘ＋ｙ＞１／２０を満足する正数であり、
ａは０．２５≦ａ／ｘ＋ｙ≦１．０を満足する数である、
で表される複合金属水酸化物である。
【００２５】
上記のハイドロタルサイト類の内、特に式（２）
Ｍｇ６Ａｌ２（ＯＨ）１６（ＣＯ３）・４Ｈ２Ｏ ‥（２）
で表わされる化合物は、天然鉱物として知られているが、この鉱物及び同族類は、協和化学工業株式会社の出願に係る特公昭４７−３２１９８号、特公昭４８−２９４７７号及び特公昭４８−２９４７８号公報記載の方法等により合成することもできる。
【００２６】
これらのハイドロタルサイト類、特に式（３）
Ｍｇ４．５Ａｌ２（ＯＨ）１３（ＣＯ３）・３Ｈ２Ｏ ‥（３）
で示される化合物が塩素イオンの捕捉性能に優れていることも既に知られており、このものを本発明の（Ａ）成分として用いることもできる。
【００２７】
これらのハイドロタルサイト類が水に十分に分散された状態において容易にイオン交換されるという特性、即ち炭酸イオンが他のアニオンでイオン交換されるという性質を利用して、過ハロゲン酸素酸イオンを導入したものを用いることもできる。
【００３５】
上記（Ａ）成分として使用される塩基性無機化合物は、平均粒径が０．１〜２０μｍ、好ましくは０．１〜１０μｍで、且つＢＥＴ法比表面積１００ｍ２／ｇ以下、好ましくは３０ｍ２／ｇの範囲にある。
【００３６】
［（Ｂ）アルミノケイ酸金属塩］
（Ｂ）成分のアルミノケイ酸金属塩としては、ゼオライトが使用される。ゼオライトとしては、天然、合成に限定されず、例えば、Ａ型、Ｘ型、Ｙ型、Ｐｃ型、Ｌ型ゼオライト等や、アナルサイム、チャバサイト、モルデナイト、エリオナイト、クリノプチロライトが使用され、当然Ｃａ，Ｚｎ，Ｍｇ，Ｓｎ，Ｔｉ，Ｐｂ等のイオンでイオン交換されたものも使用できる。
【００３７】
上記（Ｂ）成分のアルミノケイ酸金属塩、即ちゼオライトとして、平均粒径が０．１〜２０μｍ、好ましくは１〜１０μｍで、且つ５０〜６５０ｍｅｑ／１００ｇのカチオン交換容量を有するものが使用される。
【００３８】
［（Ｃ）有機配合剤］
（Ｃ）成分の有機配合剤、即ちシリコーン系表面処理剤としては、ジメチルシリコーンオイル、メチルフェニルシリコーンオイル、メチル水素シリコーンオイル、環状ポリジメチルシロキサン、アルキル変性シリコーンオイル、アミノ変性シリコーンオイル、シリコーンポリエーテル共重合体、拡散ポンプ用オイル、脂肪酸変性シリコーンオイル、フロロシリコーンオイル、樹脂改質用オイル等が使用できる。特にジメチルシリコーンオイルを使用することが好ましい。
【００３９】
［（Ｄ）無機鉛系安定剤］
上述した（Ａ）〜（Ｃ）成分からなる塩素含有重合体用配合剤と併用される無機鉛系安定剤としては、三塩基性硫酸鉛、四塩基性硫酸鉛、二塩基性亜リン酸鉛、二塩基性フタル酸鉛、塩基性亜硫酸鉛或いはマレイン酸鉛・三塩基性硫酸鉛等を挙げることができる。
【００４０】
三塩基性硫酸鉛としては、普通に使用されている針状晶の三塩基性硫酸鉛の他に、微細結晶の三塩基性硫酸鉛、例えば、特公昭４９−２０４７４号公報に記載の三塩基性硫酸鉛や、立方体状結晶の三塩基性硫酸鉛、例えば特公平７−４５５９８号公報に記載の三塩基性硫酸鉛等が使用される。上記の微細結晶の三塩基性硫酸鉛は、樹脂組成物の隠蔽性が小さい点で有利なものであり、後者の立方体状結晶の三塩基性硫酸鉛は、樹脂溶融加工時の配向性が少ない点で優れたものである。
【００４１】
四塩基性硫酸鉛としては、塩素含有重合体組成物の動的熱安定性及び耐発泡性の要求される用途に適しており、特に下記式（９）
Ｒ＝Ｉ202／Ｉ230×１００          ‥（９）
式中、Ｉ202は面指数（２０２）のＸ線回析ピークであり、Ｉ230
は面指数（２３０）のＸ線回析ピークである。、
で定義されるピーク強度比が１０％以下であり且つ３００℃までの加熱減量が０．３％以下である四塩基性硫酸鉛或いはその脂肪酸乃至その誘導体被覆物１００重量部と、２乃至１００重量部の金属石鹸、ワックス類、或いはその組み合わせから成る有機結着分散媒質とを造粒して成るものが優れている。
【００４２】
二塩基性亜リン酸鉛は、塩素含有重合体組成物の用途が、耐候性が特に要求される用途に特に適している。
【００４３】
これらの無機鉛系安定剤は、塩素含有重合体１００重量部当たり１乃至２０重量部、好ましくは、３乃至１０重量部配合することが好ましい。また、前記（Ａ）、（Ｂ）、（Ｃ）成分の合量で１００重量部当たり０．１乃至５重量部、好ましくは、０．３乃至２．５重量部配合することが好ましい。
【００６３】
［（Ｅ）有機酸金属塩化合物］
また、前述した（Ａ）〜（Ｃ）成分の配合剤と併用される（Ｅ）成分の有機酸金属塩化合物としては、具体的には炭素数６〜２２の脂肪酸、たとえばカプロン酸、カプリル酸、ラウリン酸、ミリスチン酸、パルミチン酸、ステアリン酸、アラキジン酸、ベヘニン酸、イソステアリン酸、オレイン酸、リノール酸、リノレン酸、リシノール酸、12−ヒドロキシステアリン酸、あるいはこれらの混合物などのナトリウム、カリウム、マグネシウム、カルシウム、バリウム、ジルコニウム又は亜鉛塩を例示することができる。
【００６４】
これらの有機酸金属塩化合物は、塩素含有重合体１００重量部当たり０．１乃至５重量部、好ましくは、０．１乃至１．０重量部配合することが好ましい。また、前記（Ａ）、（Ｂ）、（Ｃ）成分の合量で１００重量部当たり２乃至２０重量部、好ましくは、５乃至１０重量部配合することが好ましい。
【００６５】
［塩素含有重合体組成物］
塩素含有重合体としては、例えば、ポリ塩化ビニル、ポリ塩化ビニリデン、塩素化ポリ塩化ビニル、塩素化ポリエチレン、塩素化ポリプロピレン、塩素化ゴム、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩素化ビニル−塩化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、内部可塑化ポリ塩化ビニル等の重合体、及びこれらの塩素含有重合体とポリエチレン、ポリプロピレン、ポリブテン、ポリ−３−メチルブテンなどのα−オレフィン重合体又はエチレン−酢酸ビニル共重合体、エチレン−プロピレン共重合体、などのポリオレフィン及びこれらの共重合体、ポリスチレン、アクリル樹脂、スチレンと他の単量体（例えば無水マレイン酸、ブタジエン、アクリロニトリルなど）との共重合体、アクリロニトリル−ブタジエン−スチレン共重合体、アクリル酸エステル−ブタジエン−スチレン共重合体、メタクリル酸エステル−ブタジエン−スチレン共重合体とのブレンド品などを挙げることができる。
【００６６】
本発明の塩素含有重合体組成物において、それ自体公知の樹脂用配合剤、例えば、着色料、無機或いは有機の充填剤、滑剤、可塑剤、キレート化剤、抗菌剤、酸化防止剤、光安定剤、帯電防止剤等を配合することができることはいう迄もない。
【００６７】
【実施例】
本発明を次の実施例により、更に詳しく説明する。尚、試験方法は次の方法によった。
【００６８】
（１）耐プレートアウト性試験
（コンパウンド作成条件）
下記配合１の組成物をスーパーミキサーで樹脂温度80℃まで昇温させて作成した。この配合のコンパウンドを19mm単軸押出機で入口温度を170℃、出口温度を185℃に設定し、40回転／分で試験を行った。
（プレートアウトの評価）
上記押出機で、２時間運転後、押出機のスクリュー先端とダイスへの付着状態の有無を肉眼で判定した。試料は、表１に示した。
（配合１）
塩化ビニル樹脂（P＝1050）      100部
三塩基性硫酸鉛                 3.0部
ステアリン酸鉛                 1.5部
酸化チタン（TiO2）             3.0部
炭酸カルシウム（CaCO3）       10.0部
試料                          0〜5部
【００６９】
（２）ブリード試験
下記配合２と３の配合組成物を１５０℃のロールで５分間混練後に、ロール表面の汚れを目視判定し、次の判断基準でブリード性を次の基準で評価した。また、試料は表２及び表３に示した。
◎・・・ブリードが全く認められない。
△・・・ブリードが若干認められる。
×・・・ブリードが多量に認められる。
（配合２）
塩化ビニル樹脂（P＝1050）                100部
ジ・2-エチルヘキシル・フタレート（ＤＯＰ）  50部
三塩基性硫酸鉛                           3.0部
酸化チタン（TiO2）                       3.0部
ステアリン酸バリウム                     1.0部
炭酸カルシウム（CaCO3）                 10.0部
試料                                    0〜5部
（配合３）
塩化ビニル樹脂（P＝1050）                100部
ジ・2-エチルヘキシル・フタレート（ＤＯＰ）  50部
ステアリン酸亜鉛                         0.5部
ステアリン酸カルシウム                   0.5部
ビスフェノールＡ                         0.1部
炭酸カルシウム（CaCO3）                 10.0部
試料                                  3〜8.4部
【００７０】
（３）ギアオーブン耐熱試験（静的熱安定性）
前記配合１に示す組成物を温度１６０℃、５分間ロールミルで混練を行い、厚さ１ｍｍの均一なギア、ＨＴ、軟質塩化ビニルシートを作成し、その後190℃に設定したギアオーブンに試験片を入れ、60分後に取り出してその着色状態を色差計にてＷＢを測定した
また、前記配合２、３に示す組成物を温度１５０℃、５分間ロールミルで混練を行い、厚さ１ｍｍの均一なギア、ＨＴ、軟質塩化ビニルシートを作成し、その後185℃に設定したギアオーブンに試験片を入れ、60分後に取り出してその着色状態を色差計にてＷＢを測定した
【００７１】
（４）熱安定性試験（Ｈ．Ｔ．塩素捕捉能）
ＪＩＳ６７２３に準拠し、上記（３）の軟質塩化ビニルシートを１．０ｍｍ×１ｍｍに裁断し、コンゴーレッド紙を装着した試験管に試料チップ２ｇを充填、１８０℃に加熱し、塩化ビニルの熱分解による塩化水素脱離時間を測定した。
【００７２】
（５）体積固有抵抗試験（Ｖ．Ｒ）
熱安定性試験と同様に作成したシートをＪＩＳ  Ｋ６７２３−７−８に記載の方法に準拠して体積固有抵抗（オーム-cm）を求めた。
【００７３】
（実施例１〜３、参考例１）
下記表１に示した試料１−１乃至１−４を、前記配合１でプレートアウトの評価試験、ギアオーブン耐熱試験を行った。その結果を表１に示した。
尚、参考例１は、３成分系配合剤の塩化ビニル樹脂当りの配合量が５重量部となっており、本発明の樹脂組成物の範囲外である。
【００７４】
【表１】
0004015250.tif 000002
【００７５】
（比較例１〜４）
下記表１に示した試料２−１乃至２−４について、前記配合１で実施例１と同様に試験を行った。その結果を表１に示す。
【００７６】
（実施例４〜８、参考例２，３）
下記表２及び３に示した試料１−５乃至試料１−１１を前記配合２及び３でブリード試験、ギアオーブン耐熱試験、熱安定性試験、体積固有抵抗試験を行った。その結果を表２及び３に示す。
尚、参考例２，３は、３成分系配合剤の塩化ビニル樹脂当りの配合量が５重量部以上となっており、本発明の樹脂組成物の範囲外である。
【００７７】
（比較例５〜１１）
下記表２及び３に示した試料２−５乃至試料２−１１を前記配合２及び３でブリード試験、ギアオーブン耐熱試験、熱安定性試験、体積固有抵抗試験を行った。その結果を表２及び３に示す。
【００７８】
【表２】
0004015250.tif 000003
【００７９】
【表３】
0004015250.tif 000004
【００８０】
【発明の効果】
本発明によれば、特定のアルミノケイ酸金属塩、塩基性無機化合物及び有機配合剤の三成分からなり、更にそれらを特定の割合で組み合わせることにより優れたプレートアウト防止剤を提供できる。また、それらを含有してなる塩素含有重合体組成物は、分散安定性に優れ、ブリードがなく熱安定性に優れ且つ、プレートアウト防止性を達成することができる。
【図面の簡単な説明】
【図１】本発明に用いる（Ａ）塩基性無機化合物、（Ｂ）アルミノケイ酸塩及び（Ｃ）有機配合剤の３成分の使用量の範囲を示す三角図表である。
【図１】
0004015250.tif 000005